FR 2582130 A1 19861121 FR 8507556 A 19850520 La présente invention concerne le domaine des écrans matriciels, en particulier des écrans plats. La présente invention concerne plus précisément un écran matriciel électroluminescent trichrome et son procédé de fabrication. On a déjà proposé différents écrans plats parmi lesquels on citera les écrans formés de panneaux à plasma et les écrans électroluminescents, pour ce qui est des écrans plats actifs, ou encore les écrans plats à cristal liquide pour ce qui est des écrans plats dits passifs. D'une façon générale, ces écrans plats se com- posent de deux plaques ou lames parallèles dont l'une au moins est transparente, respectivement revêtues de réseaux orthogonaux d'électrodes, entre lesquelles est disposé un matériau électro-optique. Le croisement des n électrodes de lignes et m électrodes de colonnes définit nm cellules électro-optiques dont l'état est commandé par les potentiels appliqués sur lesdites électrodes. On aperçoit sur les figures 1, une matrice M de nm cellules électrooptiques référencée cell à cenm définie par les croisements de n électrodes de lignes référencées 11 à 1 et m électrodes de colonnes réfé- rencées c à cm. i Malgré les nombreuses études et recherches relatives aux écrans plats, peu de réalisations commer- ciales sont actuelleient proposées. t La Société Japonaise SEIKO propose un écran matriciel à cristaux liquides référencé FT 1616, dans lequel la trichomie est obtenue au moyen d'un réseau de filtres optiques. La Société Japonaise SHARP CORPORATION, la Société Finlandaise LOHJA CORPORATION et la Société Américaine PLANAR SYSTEM proposent des modules d'écrans matriciels électroluminescents, n lignes x m colonnes, au ZnS: Mn émettant dans le jaune. Ces écrans matriciels déploient de l'information alpha-numérique et graphique avec une brillance d'au moins 50cd/m2 et un pas d'élément d'images compris entre 0,3 et 0,4mm. Le document SID 82 DIGEST pages 128-129 (R.E. COOVERT et al.) fait état pour la réalisation d'écrans électroluminescents bichromesd'un empilement de deux éléments électroluminescents. L'électrode commune formée d'un film électriquement conducteur et transparent est en ITO (Indium Tin Oxyde). La fiabilité de ce type d'é- crans laisse à désirer. L'élaboration d'un film en ITO demande souvent des traitements thermiques à 500 C et ces températures sont préjudiciables à la tenue des couches diélectriques dans le temps. Le brevet US 4 155 030 (IFAY CHANG) décrit un écran polychrome mettant en oeuvre un phénomène de mé- moires internes. La présente invention a pour but de proposer un écran matriciel électroluminescent trichrome perfec- tionné, par juxtaposition de sous-éléments électrolu- minescents choisis dans trois couleurs de base. La fourchette de performance électro-optique d'une structure électroluminescente pour entrer dans la constitution d'un écran matriciel complexe (nombre de lignes supérieur-à 100) est 0,1 à 1 Cd/m2/Hz. En effet, la durée des impulsions d'excitation ne doit pas des- cendre en-dessous de 20 as sous peine d'une décroissance importante de la luminance. La fréquence trame dans ces conditions est limitée vers 200 à 300 Hz. On ne dispose pas actuellement de trois matériaux doués de propriétés électroluminescentes par couplage capacitif quiprésentent des caractéristiques électro-optiques identiques (ou du moins très voisines). Néanmoins, il est souhaitable de disposer au niveau de chacune des nm cellules de l'écran matriciel trois sources aux couleurs de base (rouge, vert, bleu) de luminance voisine, ou tout du moins dont la com- binaison à pleine lurminance donne le blanc de réfé- rence. Pour cela, compte-tenu de la dispersion des caractéristiques électro-optiques des matériaux électroluminescents actuellement disponibles, il est pro- posé selon l'invention d'adapter la surface des trois sources prévues au niveau de chaque cellule, de telle sorte que le produit de chacune des surfaces de ces sources par la luminance brute respective de celles- ci soit égal à une constante. Les premières solutions qui viennent à l'esprit pour juxtaposer trois sources aux couleurs de base au niveau de chacune des nm cellules électroluminescentes de l'écran matriciel consistent à diviser chacune de celles-ci soit en une sous-matrice du type une ligne- trois colonnes comme illustré sur la figure 2, soit en une sous-matrice du type trois lignes-une colonne comme illustré sur la figure 3. On aperçoit sur la figure 2 une cellule électro- luminescente Ce comprenant trois éléments 11, 12, 13 de couleurs différentes formés au croisement d'une élec- trode de ligne 10 et de trois électrodes de colonnes 14, 15 et 16. On aperçoit par ailleurs sur la figure 3 une cellule électroluminescente Ce qui comprend trois élé- ments émetteurs 21,22,23 formés au croisement d'une élec- trode de colonne 20 et de trois électrodes de lignes 24, 25 et 26. Lasurface des sources,référencées 11, 12 et 13 sur la figure 2, référencées 21, 22 et 23 sur la figure 3, peut être contr6ôlée directement par la largeur des électrodes de commande associées référencées 10, 14, 15 et 16 sur la figure 2 et 20, 24, 25 et 26 sur la figure 3, de façon à contrôler en conséquence la luminance des différentes sources. Les inventeurs ont néamoins déterminé que ces juxtapositions du type une ligne-trois colonnes ou trois lignes-une colonne au niveau de chacune des cellules présentent de nombreux inconvénients et ont cherché à perfectionner les écrans matriciels électroluminescents plats. La solution retenue par les Déposants consiste à réaliser un écran matriciel électroluminescent compre- nant nm cellules électroluminescentes émettrices agencées sous forme d'une matrice de n lignes m colonnes dans lequel chaque cellule est formée d'une sous-matrice, deux lignes, deux colonnes, de quatre éléments émetteurs électroluminescents choisis dans trois couleurs de base différentes,de telle sorte qu'au niveau de chaque cellule deux éléments émettent un rayonnement de même couleur, la surface des différents éléments étant adaptée pour obtenir au niveau de chaque cellule trois sources de couleurs différentes mais de luminance voisine. Chacune des cellules de l'écran matriciel élec- troluminescent comprend par conséquent deux électrodes de lignes et deux électrodes de colonnes dont les inter- sections déterminent quatre éléments émetteurs électro- luminescents. Les trois couleurs de base (rouge, vert et bleu) sont distribuées dans les quatre éléments émetteurs lumineux, deux de ces éléments recevant donc les mêmes couleurs. Ces différents éléments peuvent avoir des aires inégales définies par la largeur des électrodes de lignes et des électrodes de colonnes et adaptés pour obtenir des luminances voisines pour chaque source des trois couleurs de base. Chacune des cellules ayant deux électrodes de lignes et deux électrodes de colonnes, l'écran comporte 2a électrodes de lignes et 2m électrodes de colonnes. On a représenté sur les figures 4, 5 et 6 dif- férentes variantes de réalisation d'une cellule élec- troluminescente d'un écran matriciel électroluminescent trichrome conforme à la présente invention. Sur ces figures 4, 5 et 6, on aperçoit deux élec- trodes de lignes référencées 11 et 112 et deux élec- trodes de colonnes référencées cml et cm2. Le croisement de ces deux électrodes de lignes 111, 112 et de ces deux électrodes de colonnes cml et cm2 définit quatre éléments électroluminescents ell, el2, el3 et el4. Par rapport aux juxtapositions du type une ligne- trois colonnes et trois lignes-une colonne illustrées sur les figures 2 et 3, l'agencement conforme à la présente invention de chaque cellule sous forme d'une sous-matrice deux lignes deux colonnes présente les avantages suivants: - plus grande latitude d'ajustage des aires de chacune des couleurs, - plus grande largeur des électrodes, en parti- culier plus grande largeur des électrodes de colonnes ITO par rapport à la disposition une ligne-trois colon- nes, d'o une plus faible résistance série de ces électrodes, - taux de multiplexage plus faible que dans les cas de la disposition trois lignesune colonne, - chacune des électrodes de lignes ou colonnes "voit"au plus deux couleurs. Si les accès sont interdigités dans les deux directions, les circuits disposes sur un même côté de l'écran auront tous la même tension de fonctionnement, ce qui limite, dans une large mesure, les problèmes de connexion, - possibilité d'utilisation de circuits de commande pour écrans monochromes, du type tout ou rien avec obtention de huit couleurs (les trois couleurs primaires, les trois mélanges binaires, le blanc et le noir) ou du type demi-teinte, - réduction du nombre de circuits de commande dans le cas o l'écran présente plus de colonnes que de lignes, ce qui est le cas le plus généralement ren- contré. La distribution des trois couleurs dans les quatre éléments prévus au niveau de chacune des nm cellules de la matrice peut faire l'objet de diverses variantes. Comme cela est illustré schématiquement sur la figure 4, les deux éléments électroluminescents de même couleur, (el1 et el2) peuvent être disposés selon les lignes des sous-matrices. Cette disposition semble ac- tuellement préférée. Néanmoins, comme cela est illustré schématique- ment sur la figure 5, les deux éléments électroluminescents (el1 et el3) de même couleur, peuvent être disposés selon les colonnes des sous-matrices. Enfin, comme cela est illustré schématiquement sur la figure 6, les deux éléments électroluminescents de même couleur (el1 et el4) peuvent être disposés selon les diagonales des sous-matrices. L'écran matriciel électroluminescent trichrome qui vient d'être décrit peut être utilisé par exemple avec une maquette d'adressage du type décrit dans le document SID 84 DIGEST pages 242-244 (T.GIELOW et al). Les matériaux électroluminescents les plus couramment utilisés sont les composés II-VI et plus particulièrement ZnS. On se reportera utilement aux documents Japanese Journal of Applied Physics volume 21 1982, supplement 21-1 pages383-387 (T. Suyama et al.) et SID 84 Digest pages 249-250 (W.A. Barrow) pour l'analyse d'autres composés doués de propriétés électroluminescentes. Les écrans matriciels électroluminescents tri- chromes conformes à la présente invention peuvent trou- ver application dans les consoles télématiques et infor- matiques, les terminaux d'annuaires électroniques, les micro-ordinateurs ou encore les postes de télévision en couleur à écran plat. On va maintenant décrire un procédé de fabrica- tion des écrans matriciels électroluminescents tri- chromes conformes à la présente invention en regard des figures 7a à 7j annexées. Comme cela est illustré sur la figure 7a, des électrodes transparentes parallèles ITO (Indium Tin Oxyde) sont formées selon un procédé classique sur un substrat en verre. Le substrat en verre et les électrodes ITO sont ensuite recouverts d'une première couche de dié- lectrique D1. Comme illustré sur la figure 7b, une seconde couche de diélectrique D2 est déposée sur la première couche diélectrique D1. La seconde couche de diélec- trique D2 est recouverte d'une couche de résine photo- sensible R. Un masque M est alors superposé à la résine photosensible R. Le masque M est muni d'une pluralité d'orifices 01répartis selon une série de rangées parallèles. Les électrodes transparentes ITO constituant une série d'électrodes de colonnes, les orifices O1réalisés dans le masque M sont répartis selon une série de lignes perpendiculaires aux électrodes de colonnes ITO. La dimen- sion des orifices réalisés dans le masque et l'espacement entre ceux-ci sont déterminés par les dimensions recher- chées pour chaque élément émetteur. Le masque M est placé sur l'ensemble verre-ITO- D1- D2- R de telle sorte que les ouvertures soient superposées à une électrode de colonnessur deux. La résine photosensible est alors insolée à tra- vers le masque M comme illustré scmatiqc nt sur la figure 7b. A l'aide d'un agent de révélaticn des ouvertures sont réalisées dans la couche de résine photosensible R, puis après attaque dans la seconde couche diélectrique D^, telles qu'illustrées sur la figure 7c. On remarquera que ces ouvertures sont superposées à certaines des électrodes de colonnes ITO. Comme cela est illustré sur la figure 7d, un composé Zv doué de propriétés électroluminescentes est déposé sur l'ensemble. Au niveau des ouvertures, ce com- posé Zv vient au contact de la première couche diélec- trique D1. Le composé doué de propriétés électrolumines- centes Zv est recouvert d'une troisième couche de dié- lectrique D 3 Enfin, comme cela est illustré sur la figure 7e, les portions restantes de la couche de résine photosen- sible R ainsi que les couches Zv et D3 superposées à celle-ci sont éliminées à l'aide d'un agent de décapage. Comme illustré sur la figure 7f, une nouvelle couche de résine photosensible est déposée sur l'ensemble. Un second masque M2 est superposé à la résine photosensible R. Ce masque M2 comprend également des orifices 02 s'étendant selon une série de lignes orthogonales aux électrodes ITO et coincidant avec les lignes définies par les ouvertures réalisées précédemment à l'étape 7c. Néanmoins, le second masque M2 est superposé à l'ensemble de telle sorte que les orifices ménagés dans ce second masque soient disposés au-dessus des électrodes de colonnes ITO recouvertes par la seconde couche diélectrique D2, c'est-à-dire non sous-jacentes à un composé électroluminescent Z La résine photosensible R est alors insolée à travers le masque M2. Puis, comme cela est représenté sur la figure 7g, une seconde série d'ouvertures est réalisée dans la couche de reine photosensible R et dans la seconde couche diélectrique D2, grâce à un agent révélateur et à une gravure en regard des électrodes transparentes ITO non sous-jacentes à un matériau électroluminescent Z T- Comme cela est illustré sur la figure 7h, un composé ZR doué de propriétés électroluminescentes est déposé sur l'ensemble. Au niveau de la dernière série d'ouvertures, le composé ZR doué de propriétés électro- luminescentes est porté au contact de la première couche diélectrique D. L'ensemble ainsi formé est de plus revêtu d'une quatrième couche de diélectrique D4. Bien entendu, de préférence, le second composé ZR doué de propriétés électroluminescentes émet dans une couleur de base différente de celle du premier com- posé Zv doué de propriétés électroluminescentes. 1 0 Comme cela est représenté sur la figure 7i, les portions restantes de la couche de résine photosensible R et les couches ZR et D4 superposées à celle-ci sont éliminées par un agent de décapage. La structure ainsi obtenue est formée d'un subs- trat en verre muni d'une série d'électrodes parallèles transparentes ITO revêtues d'une première couche de diélectrique D1 elle-même recouverte d'une seconde couche de diélectrique D2. Cette seconde couche de diélectrique D2 est munie d'une pluralité d'orifices répartis selon des lignes s'étendant transversalement aux électrodes transparentes ITO. Les orifices réalisés dans la seconde couche diélectrique D2 sont superposés aux électrodes transparentes ITO. Au niveau de chacune de ces lignes, les orifices réalisés dans la seconde couche diélectrique D2 sont remplis alternativement d'un premier composé doué de propriétés électroluminescentes Zvet d'un second compo- sé doué de propriétés électroluminescentes Z R. Le premier composé doué de propriétés électro- luminescentes Zv est recouvert d'une troisième couche de diélectrique D3 tandis que le second composé doué de propriétés électroluminescentes ZR est revêtu d'une quatrième couche de diélectrique D4. Chaque paire de premier et second composés doués de propriétés électroluminescentes Zv-ZR au niveau d'une ligne précitée, constitue deux éléments de ligne commune d'une sous-matrice des cellules de l'écran. On remarquera que, comme cela est représenté sur les figures annexées, de préférence, l'épaisseur de la seconde couche de diélec- trique D2 est égale à la somme des épaisseurs des couches D3 et Z, ou Dà et ZR. Il reste à former les deux éléments de la seconde ligne de chaque sous-matrice. Dans le cas o la configuration retenue pour la couleur apparaissant deux fois au niveau de chaque cellule est du type colonne illustré sur la figure 5 ou diagonale illustré sur la figure 6, les deux 1 1 éléments de la seconde ligne de chaque sous-matrice sont réalisés selon un processus similaire aux étapes illustrées sur la figure 7a à 7i, en réalisant de nouveaux orifices dans la seconde couche diélectrique D2, en regard des électrodes de colonnes ITO, selon une seconde série de lignes transversales aux électrodes de colonnes ITO, et intercaléesentre les lignes précédentes définies par les composés Zv et Z Les composés doués de propriétés électrolumines- centes déposés dans cette seconde série d'orifices correspondent l'un à un troisième composé électrolumi- nescent Z, l'autre à l'un des composés Zv ou Z pré- cités. Par contre, dans le cas o la configuration retenue pour la couleur apparaissant deux fois au niveau de chaque cellule est du type en ligne tel qu'illustré sur la figure 4, les deux autres éléments de chaque sous-matrice sont réalisés selon un processus similaire aux étapes illustrées sur les figures 7a à 7e, en utilisant toutefois un masque muni d'orifices O super- posés à chaque électrode transparente ITO et en déposant dans les orifices alors formés un troisième composé Zr électroluminescent. Enfin, comme cela est représenté sur la figure 7j, une nouvelle couche de diélectrique Ds est de préférence déposée sur l'ensemble, puis une série d'électrodes de lignes parallèles Al, s'étendant perpendiculairement aux élec- trodes de colonne ITO est déposée sur la couche diélec- trique D6. Néanmoins, si les couches de diélectrique D3, D4 et D5 sontsuffisamment performantes, la couche D6 n'est pas absolument nécessaire. Le procédé de fabrication qui vient d'être décrit met en oeuvre des opérations de dépôt de films simples et de photogravures connues individuellement, dans leur principe.Le procédé ne sera donc pas décrit plus en détail par la suite. On remarquera que la séquence des opérations qui vient d'être décrite permet de protéger constamment les matériaux électro-optiques Zv, ZR et ZB par une couche de diélectrique, vis-à-vis des agents de.ravure. Par ailleurs, la séquence des opérations précé- demment décrites permet d'obtenir une structure copla- naire, avantageuse pour éliminer les propagations de claquages qui aboutissent à des interruptions d'électrodes. Bien entendu, la présente invention n'est aucunement limitée aux modes de réalisation qui viennent d'être décrits mais s'étend à toute variante conforme à son esprit. Comme on l'a évoqué précédemment, la distribution des trois couleurs dans les quatre éléments prévus au niveau de chacune desdites nm cellules de la matrice peut faire l'objet de diverses variantes illustrées respec- tivement sur les figures 4, 5 et 6. La disposition représentée sur la figure 4, dans laquelle les deux éléments électro-luminescents de même couleur sont disposés selon les lignes des sous-matrices, semble actuellement préférée. Cette disposition semble en effet la plus simple en ce qui concerne la génération des tensions de contrôle appliquées à chaque élément. On rappelle en effet que chaque élément est soumis à un cycle de tensionsde polarité alternée, respectivement de rafraîchissement et d'extinction. La tension d'extinc- tion est commune à tous les éléments d'une ligne, et pour une ligne bicolore, il faut que la tension d'extinction soit la plus faible des deux tensions des deux matériaux, un accroissement de latension de modulation étant néces- saire pour le matériau sous-alimenté. On notera néanmoins que la disposition diagonale illustrée sur la figure 6 permet d'éviter en partie l'ef- fet de moiré. Les surfaces des différents éléments, au niveau de chaque cellule sont déterminées selon le principe sui- vant. On définit tout d'abord les taux d'occupation de la surface: (1) T = aire des zones émettrices de la cellule trichrome (aire utile) aire totale de la cellule tric --me (2) T aire de la zone émettrice bleue B aire utile. (3) T = aire de la zone émettrice verte -- aire utile aire de la zone émettrice rouge (4) 'R aire utile. puis, on définit les luminances apparantes de chaque élé- ment par les relations: (5) LBa = LBT'TB (6) LVa = LV TvT et (7) LR = LR'T R dans lesquelles: LB, LV et LR représentent les lumi- nances vraies de chaque élément. Enfin, les paramètres TB, TV ' TR sont calculés sur la base des relations suivantes: (8) T + TV + T = 1 B V R (9) LBa = LVa = LRa On va maintenant donné, à titre d'exemple non limi- tatif, un mode de réalisation particulier d'écran matri- ciel trichrome conforme à la présente invention: le matériau ZB émettant dans le bleu est du: SrS: CeF3 (confer W.A. BARROW et al, SID DIGEST 1984, p. 249-250, on admettra LB = 15 Cd/m2 à 250 Hz), le matériau ZV émettant dans le vert est du ZnS: TbF3 (confer Ohnishi, Electrochemical Society, Fall Meeting, Octobre 7-12-1984 Extended Abstracts p. 880-881, on admettra LV = lCd/m 2Hz jusqu'à 250 Hz), le matériau ZR émettant dans le rouge est du ZnS: SmF3 (confer T. Suyama et al, Japanese Journal of Applied Physics, vol. 81 (1982) Supplément 21-1 p. 383-387, on admettra LR = 34 Cd/m à 250 Hz). Le pas vertical des cellules, égale au pas horizon- tal, égale 400g, - la largeur des sillons entre éléments électro- luminescents est de 20g, - le paramètre T' = 0,8, - on adopte: TB = 0,6, tV = 0,15, TR = 0,25, - les luminances apparentes théoriques sont: LBa = LB TB = 7 Cd/m, La = L ' T = 30Cd/m2' LRa = LR TtR = 7 Cd/m2 R a R R - la luminance apparente du vert étant nettement supérieure aux luminances apparentes du bleu et du rouge, on "sous-alimentera" le matériau ZV pour obtenir LVa = 7Cd/m.(On préfère ne pas utiliser ZV à sa pleine possibilité. Si on avait choisi TV = 0,05, on aurait obtenu Lva = 10 Cd/m, mais la surface ainsi libérée n'aurait permis qu'un accroissement modeste deLBa et LRa, soit environ 20 %). - deux éléments ZB de couleur bleue sont disposés au niveau de chacune desdites nm cellules, selon une disposition en ligne telle que représentée sur la figure 4. - largeur de l'électrode Al de ligne commune aux deux éléments ZB de couleur bleue: 215g, - largeur de l'électrode de ligne Al commune aux éléments ZR et ZV de couleur rouqe et verte: 145 A, - largeur de l'électrode ITO de colonne commune à l'élément ZR de couleur rouge et à l'un des éléments ZB de couleur bleue: 225 A, - largeur de l'électrode ITO de colonne commune à l'élément ZV de couleur verte et à l'un des éléments ZB de couleur bleue: 135 À, - le substrat en verre est unverre à vitre ordi- naire d'épaisseur 2mm, - les électrodes ITO de colonne sont en oxyde mixte d'étain et d'indium d'une épaisseur de 100 à 150 nm, - la couche de diélectrique D1 est en Ta205 d'une épaisseur de 300 nm, - le diélectrique D2 est en Y203 d'une épaisseur de 10 000 nm (soit la somme des épaisseurs de l'un des éléments ZV' ou ZR ou ZB et l'une des couches de diélec- trique D3, D4 ou D5), - le matériau ZV est du ZnS:TbF3 d'une épaisseur de 700 nm, - le matériau Z est du ZnS:SmF d'une épaisseur R. 3épisu de 700 nm, - le matériau ZB est du SrS:CeF3 d'une épaisseur de 700 nm, - la couche de diélectrique D3 est du Ta205 d'une épaisseur de 300 nm, - la couche de diélectrique D4 est du Ta205 d'une épaisseur de 300 nm, - la couche de diélectrique D5 est du Ta205 d'une épaisseur de 300 nm, - la couche de diélectrique D (optionnelle) est du Ta205 d'une épaisseur de 200 nm, - les électrodes de ligne AI ont une épaisseur de nm. REVENDICATIONS 1. Ecran matriciel électroluminescent comprenant n.m cellules électroluminescentes (ce) émettrices agen- cées sous forme d'une matrice de n lignes et m colonnes, caractérisé par le fait que chaque cellule (ce) est formée d'une sous-matrice, deux lignes, deux colonnes, de quatre éléments (el1- el4) émetteurs électrolumines- cents choisis dans trois couleurs de base différentes, de telle sorte que au niveau de chaque cellule (ce) deux éléments (el) émettent un rayonnement de même couleur, la surface des différents éléments étant adap- tée pour obtenir, au niveau de chaque cellule, trois sources de couleurs différentes mais de luminance voisine. 2. Ecran matriciel électroluminescent selon la revendication 1, caractérisé par le fait que au niveau de chaque cellule (ce), les deux éléments électrolumines- cents (el), de même couleur, sont disposés selon les lignes des sous-matrices. 3. Ecran matriciel électroluminescent selon la revendication 1, caractérisé par le fait que au niveau de chaque cellule (ce), les deux éléments électrolumines- cents de même couleur sont disposés selon les colonnes des sous-matrices. 4. Ecran matriciel électroluminescent selon la revendication 1, caractérisé par le fait que au niveau de chaque cellule (ce), les deux éléments électrolumines- cents de même couleur sont disposés selon les diagonales des sous-matrices. 5. Procédé de fabrication d'un écran matriciel électroluminescent conforme à l'une des revendications 1 à 4, caractérisé par le fait qu'il comprend les étapes consistant: i) à former des électrodes transparentes parallèles (ITO) sur un substrat en verre, ii) à recouvrir le substrat en verre et les électrodes transparentes (ITO) d'une première couche de diélectrique (D1), iii) à déposer une seconde couche de diélectrique (D2) sur la première couche diélectrique (D1), iv) à recouvrir la seconde couche de diélectrique (D2) d'une couche de résine photosensible (R), v) à insoler la résine photosensible (R) à travers un masque puis à réaliser des ouvertures dans la couche de résine photosensible (R) et la seconde couche diélectrique (D2), en regard de certaines au moins des électrodes transparentes (ITO), vi) à déposer un composé doué de propriétés électrolu- minescentes (Zv) dans les ouvertures, vii)à recouvrir l'ensemble d'une troisième couche de- diélectrique (D3) et viii) à éliminer les portions restantes de la couche de résine photosensible (R) et les couches (Zv, D3) superposées à celle-ci. 6. Procédé de fabrication selon la revendica- tion 5, caractérisé par le fait qu'il comprend en outre les étapes ultérieures consistant: ix) à recouvrir l'ensemble d'une seconde couche de ré- sine photosensible (R), x) à insoler la résine photosensible à travers un masque puis à réaliser des ouvertures dans la couche de résine phntosensible et la deuxième couchediélectrique (D2), en regard de certaines électrodes transparentes (ITO), xi)à déposer un second composé doué de propriétés élec- troluminescentes (ZR) dans les ouvertures, xii)à recouvrir l'ensemble d'une quatrième couche de diélectrique (D4), et xiii) à éliminer les portions restantes de la couche de résine photosensible (R) et les couches (ZR, D4) super- posées à celle-ci. 7. Procédé de fabrication selon les revendica- tions 5 et 6, caractérisé par le fait que les électro- des transparentes (ITO) formées sur le substrat sont disposées selon des colonnes, les ouvertures réalisées aux étapes vlet x)sont formées selon une première série de lignes, et par le fait que le procédé comprend en outre des étapes similaires aux étapes i) à viii) pour réaliser des ouvertures et déposer un troisième composé doué de propriétés électroluminescentes selon une se- conde série de lignes parallèles aux premières. 8. Procédé de fabrication selon l'une des reven- dications 5 à 7, caractérisé par le fait qu'il comprend en outre les étapes ultérieures consistant à déposer une couche supplémentaire de diélectrique (D6) sur l'en- semble puis à former des électrodes parallèles entre elles et orthogonales aux électrodes transparentes formées à l'étape i),sur la couche supplémentaire de diélectrique.